Brevet FR2556237A1 — publié le 19850614

Nouvelle composition catalytique et application à la conversion de gaz de synthèse en un mélange d:hydrocarbures à aromaticité élevée. La présente invention concerne la conversion de gaz de synthèse, c'est-àdire de mélanges d'oxydes de carbone, d'une part, et d'hydrogène ou de composés aptes à produire de l'hydrogène, d'autre part, -en mélanges d'hydrocarbures. Elle concerne plus particulièrement une nouvelle composition catalytique et son application à la conversion de tels gaz de synthèse en mélanges d'hydrocarbures à aromaticité élevée, c'est-à-dire à teneur élevée en hydrocarbures aromatiques. De nombreux procédés de conversion de carbone ou d'hydrocarbures en mélanges gazeux plus ou moins complexes, comprenant essentiellement de l'hydrogène et du mnonoxyde et/ou 1 5 dioxyde de carbone, ont déjà été proposés dans la technique. Par ailleurs, il est également connu de convertir catalytiquement les gaz de synthèse ainsi obtenus en hydrocarbures, notamment liquides, susceptibles d'applications importantes, et en dérivés oxygénrs. Parmi les procédés proposés, l'un des plus connus, du fait des applications pratiques qu'il a connues, est le procédé dit Fischer- Tropsch, qui utilise comme catalyseurs des métaux ou des oxydes des métaux des Groupes IB, IIB, IIIB, IVB, VIB et VIII, seuls ou en mélange. Parmi ces métaux, on mentionnera notamment le zinc, le fer, le nickel, le cobalt, le thorium, l'osmium, le ruthénium, le rhodium, etc..., éventuellement en combinaison avec des promoteurs tels que le cuivre, le fer, l'alumine, l'oxyde de chrome, des composés alcalins ou alcalino-terreux, des terres rares, etc... Ces catalyseurs du procédé Fischer-Tropsch sont parfois 2556237, mélangés à des matériaux de remplissage (en anglo-saxon "filler"), tels que le Kieselguhr, et les avantages de ce mélange ont été notamment décrits, mais ces matériaux de remplissage ne sont pas à proprement parler des supports, car ils n'ont pas de surface et ne retiennent donc pas les atomes actifs. Dans leur application à la production d'hydrocarbures de la coupe essence à partir de gaz de synthèse, ces catalyseurs présentent cependant divers inconvénients. Leur sélectivité, en particulier, est médiocre, puisqu'ils conduisent à des coupes d'hydrocarbures de I à 40 atomes de carbone. De plus, les hydrocarbures formés sont essentiellement linéaires (n-paraffines et n-oléfines), avec pour conséquence un mauvais indice d'octane de la coupe essence et la nécessité de traitements -complémentaires. Pour remédier à ces inconvénients, il a été envisagé plus récemment de combiner les catalyseurs classiques de Fischer-Tropsch avec des catalyseurs zéolithiques. En effet, du fait de leurs propriétés structurales, les zéolithes inhibent la formation de trop grosses molécules hydrocarbonées, qui ne peuvent pas se former à l'intérieur du réseau cristallin. Par ailleurs, la forte acidité de ces catalyseurs leur confère des propriétés d'aromatisation, de craquage et d'isomérisation des grosses molécules linéaires. C'est à ce type de réaction catalytique que s'intéresse la présente invention et, plus particulièrement, aux procédés dans lesquels le composé actif dans la synthèse de Fischer-Tropsch, utilisé en combinaison avec une zéolithe, est une poudre à base de fer ou de cobalt. Il a été proposé, en effet, de mélanger intimement en un seul lit des composés actifs dans la synthèse Fischer-Tropsch et des zéolithes (voir le hrevet belge no 828 228 et le brevet U.S. n 4 086 262). Les deux types de catalyseurs ont toutefois des 2556237? condliionr d'utilisation optirrmale différentes et, en vue d'obtenir un rendement et une sélectivité maximum en coupe essence, il est nécessaire de choisir avec soin la température et la pression de la réaction, le rapport H2/CO du gaz et synthèse traité et la vitesse spatiale horaire de celui-ci (brevet U.S. n 4 157 338). De plus, la Demanderesse a constaté que, lorsqu'on utilise dans ce cas une poudre à base de fer en mélange avec une zéolithe, l'activité aromatisante de la zéolithe diminue rapidement et devient faible en comparaison de ce qu'elle est en l'absence de fer. Il semblerait que les atomes de fer migrent à l'intérieur du réseau cristallin de la zéolithe, ce qui aLuait pour effet de bloquer irréversiblement les sites acides de cette zéolithe, dont la fonction aromatisante est prépondérante, et par conséquent d'empêcher la transformation de la charge à traiter. C'est ce que confirment apparemment d'autres essais visant à introduire directement dans la zéolithe le composé actif en synthèse de FischerTropsch ("The role of metal zeolite interaction in indirect liquefaction catalysis", V.UoS. RAD, Conference on Surface Science, Tampere, Finlande, 18-20 Août 1982). Il ressort en effet de ces travaux que, dans le cas de fer pulvérulent, il est important qu'il soit finement dispersé sur la surface de la zéolithe, mais qu'il pénètre le moins possible dans ses pores. Pour éviter ces problèmes d"empoisonnement" des sites acides de la zéolithe par les atomes de fer, on utilise donc généralement, dans ce cas, deux lits catalytiques séparés (brevets U.S. nos. 4 159 995, 4 304 871 et 4 279 830; brevets européens nos. 20 140 et 20 141). Ce processus assure un rendement satisfaisant en composés aromatiqces et se prate à une régénération séparée des deux catalyseurs. Du fait de l'emploi de deux réacteurs distincts, il est toutefois coflteux et délicat à mettre en oeuvre. 2556237, La présente invention vise à remédier à ces inconvénients en proposant un système catalytique comprenant, en conmbinaison, un catalyseur du procédé Fischer-Tropsch à base de fer ou de cobalt et une zéolithe, ou tout autre métallo-silicate cristallin microporeux, qui puisse être utilisé en un seul lit pour la conversion d'un gaz de synthèse en un mélange d'hydrocarbures à aromaticité élevée, sans que l'activité aromatisante de la zéolithe soit altérée par la présence de ces matières actives, cellesci étant immobilisées sur le support. L'invention vise également à proposer un procédé utilisant un tel système catalytique pour la conversion d'un gaz de synthèse en un mélange d'hydrocarbures à aromaticité élevée, dans lequel la teneur en hydrocarbures aromatiques du mélange obtenu ne diminue pas au cours du temps. A cet effet, l'invention a pour objet une composition catalytique comprenant un mélange intime de poudres d'au moins un composé à base de fer ou de cobalt actif dans la synthèse de Fischer-Tropsch et d'une zéolithe, cette composition étant caractérisée en ce que ledit composé repose sur un support, par exemple constitué d'alumine, de silice, de zéolithe, d'argile intercalée, ou plus généralement d'oxydes de métaux ou d'un mélange de plusieurs ou de tous ces conposés. Le support utilisé pour le composé aura avantageusement des pores d'une dimension moyenne comprise entre 3 X et 20 000 i et, de préférence, entre 5 A et 5 000 i. Le composé pourra être tout composé à base de fer ou de cobalt actif dans la synthèse de Fischer-Tropsch, notamment sous la forme métallique ou oxyde, seul ou en mélange, éventuellement en présence de promoteurs, notamment de composés alcalins tels que les carbonates, notamment de potassium. L'addition d'oxyde de potassium 2556237- accroît l'activité de la composition catalytique et favorise la formation de produits plus lourds, dans le cas de son application à la conversion des gaz de synthèse. Conmme zéolithe, on utilisera avantageusement, dans la composition catalytique conforme à l'invention, des zéolithes sous la forme acide, et présentant une bonne stabilité dans la conversion des produits primaires de la réaction de Fischer-Tropsch, ou toute autre substance équivalente telle que des composés métallo-silicate cristallins microporeux. Un exemple non limitatif des zéolithes préférées pour cette conbinaison est constitué par la série des zéolithes du type ZSM-5, ZSM-11, ZSM-12, ZSM34, ZSM-35, ZSM-38, ZSM-48, silicalite, zéolithe PHI, zéolithe BETA, les zéolithes du type ZSM-5 étant préférées. La quantité de fer, d'oxyde de fer ou de composé à base de fer déposée sur ce support sera avantageusement comprise entre 1 et 25 % en poids du catalyseur supporté. Dans la composition catalytique conforme à l'invention, la zéolithe représentera entre 5 et 98 % en poids de cette composition et, de préférence, entre 40 et 95 %. Un autre objet de l'invention est constitué par l'application de la composition catalytique définie ci-dessus à la conversion de gaz de synthèse en un mélange d'hydrocarbures à aromaticité élevée, par passage dudit gaz de synthèse, dans des conditions de conversion, sur un lit de ladite composition catalytique. Les conditions de mise en oeuvre de ce procédé peuvent être les suivantes: - température: 20 à 550 C, - pression: 1 à 100 bar, - vitesse spatiale horaire: 100 à 10 000 v/v/h, - rapport H2C0O de la charge traitée 0,5 à 3:5 2556237: De préférence, afin d'accroître la teneur en hydrocarbures aromatiques de la coupe essence du mélange d'hydrocarbures obtenu, le composé supporté de la composition catalytique comprendra au moins un promoteur choisi dans le groupe suivant: le cuivre, le fer, le cobalt, l'oxyde de chrome, des composés alcalins ou alcalino-terreux, le ruthénium et d'autres métaux du groupe VIII, des terres rares, généralement sous la forme d'oxydes, sans que ceci puisse être considéré comme une quelconque limitation. Ainsi qu'il a été indiqué ci-dessus, ce promoteur pourra avantageusement être de l'oxyde de potassium K20. La quantité de promoteur pourra être comprise entre 0 et 25 % en poids du composé supporté et, typiquement, entre 1 % et 5 % en poids. Les exemples qui suivent illustrent la mise en oeuvre de l'invention. Bien entendu, ils n'ont pas de caracr&re limitatif. EXEMPLE 1 Cet exemple vise à comparer les propriétés de deux compositions catalytiques, l'une C1 conforme à l'invention, comprenant un mélange de poudre d'une zéolithe et d'un catalyseur de fer sur support, Ad l'autre T1 constituée d'un catalyseur à base de fer supporté, utilisé seul. Les compositions catalytiques C1 et T1 ont les caractéristiques suivantes: - Catalyseur C1: Ce catalyseur comprend 80 parties en poids de zéolithe H-ZSM--5, présentant un rapport Si/Al de 60, sous la forme de particules de dimensions comprises entre 0,25 mm et 0,50 mm, et parties en poids d'un catalyseur à base de fer sur support d'alumine SCS 9 (diamètre moyen des pores: 3 000 A), sous la forme de particules de dimensions comprises entre 0,25 mm et 0,50 mn. Le composé à base de fer sur support (20 parties en poids) comprend 10% 2556237; en poids d'oxyde fer FE203, et 5 % en poids de K20 comme promoteur, le reste étant constitué d'alumine. - Catalyseur T1: Ce catalyseur comprend 100 parties en poids d'un catalyseur à base de fer sur support d'alumine SCS 9 (diamètre moyen des pores 3 000 i), sous la forme de particules de dimensions comprise entre 0,25 mm et 0,50 nmn. Ce composé comorend 10 % en poids d'oxyde de fer Fe203, avec, comme promoteur, 5 % en poids de K20, le reste étant constitué d'alumine. Ces catalyseurs ont été utilisés pour traiter un gaz de 1 0 synthèse ayant les caractéristiques suivantes: - rapport H2/CO: 1,5, - vitesse spatiale horaire: 2550 v/v/h, - pression totale: 17 bar, - pression partielle d'hydrogène: 10,2 bar, i - pression partielle de CO: 6,8 bar. Le gaz de synthèse a été mis en contact avec chacun des catalyseurs, pendant des durées variables, à diverses températures, et les produits obtenus ont été analysés. Le tableau I ci-après rassemble les conditions de traitement et les résultats obtenus avec chacun desdits catalyseurs. 2556237, TABLEAU I Catalyseur T1 Tenpérature (OC) 300 370 300 350 Temps de marche (h) 8 42 5 27 Conversion de CO (%) 95,1 97,5 87,2 97,2 Carbcne converti en 59,7 52,9 56,7 52,2 CO2 (% molaide) Carbone converti en 40,3 47,1 43,3 47,8 hydrocarbures (% molaire) Hydrocarbures gazeux 44 58,3 58,4 59,7 (C1 - C4) (%) Coupe essence (C5-C10) (%) 38,1 37 33,6 34,4 Teneur en aromatiques (%) 0, 0 0,0 47,8 39,9 Hydrocarbures à plus de atomes de carbnce 17,9 4,7 8,0 5, 9 (coupe ClO+) (%) Ce tableau montre que seule la composition catalytique C1, conforoe à 1 l'invention, pernet d'obtenir une coupe hydrocarbonée contenant peu d'hydrocarbures à plus de 10 atomes de carbone, avec une coupe essence ayant une bonne aromticité (40 à 50 % de composés aromatiques). Ce n'est pas le cas de la composition témoin, T1, qui 2556237. ne comprend pas la zéolithe H-ZSM-5, bien qu'elle contienne du fer sur un support. Ces essais confirment aussi que l'acidité de la zéolithe n'est pas affectée par la présence du fer. Cet exemple prouve qu'en utilisant conjointement, en un seul lit, un catalyseur zéolithique et un catalyseur à base d'un composé actif en synthèse Fischer-Tropsch, déposé sur un support, il est possible de convertir un gaz de synthèse en un mélange d'hydrocarbures ayant une bonne sélectivité en coupe essence, une bonne aromaticité et contenant peu de produits lourds à plus de 10 atomes de carbone. EXEMPLE 2 Cet exemple vise à comparer les propriétés de deux compositions catalytiques, l'une C2, conforme à l'invention, comprenant un mélange de poudres d'une zéolithe et d'un catalyseur à base de fer sur support, l'autre T2, constituée d'un mélange de poudres de zéolithe et d'un catalyseur à base de fer non supporté pour la synthèse de Fischer-Tropsch. Les compositions catalytiques C2 et T2 ont les caractéristiques suivantes: - Catalyseur C2: Ce catalyseur comprend 80 parties en poids de zéolithe H-ZSM-5(60), présentant un rapport Si/Al de l'ordre de 60, et 20 parties en poids d'un catalyseur à base de fer sur support d'alumine SCS9 (diamètre moyen de pores: 3 000 A), sous la forme de particules de dimensions comprises entre 0,25 mm et 0,50 mmi. Le composé à base de fer sur support comprend 5 % en poids d'oxyde de fer pur et 0,5 % en poids de K20 comme promoteur, le reste étant constitué d'alumine. - Catalyseur T2: Ce catalyseur comprend 75 parties en poids de zéolithe HZSMI-5 présentant un rqn-rr- Si/Al de 117 (dimensions moyennes des particules comprises entre 0,25 mm et 0,50 nrn) et 25 parties en poids d'un catalyseur à base de fer comprenant 95 % en poids d'oxyde de fer Fe203 O r F % d'oxyde de potassium (dimensions moyennes des particules comprises entre 0,25 mm et 0,50 mm). Ces catalyseurs ont été utilisés pour traiter un gaz de synthèse (rapport H2/C0: 1,5) dans les conditions suivantes: - vitesse spatiale horaire: 1 750 v/v/h, - pression totale: 17 bar, - pression partielle H2: 10,2 bar, - pression partielle CO: 6,8 bar. Le gaz de synthèse a été mis en contact pendant des durées variables avec chacun des catalyseurs, à diverses températures, et les produits obtenus ont été analysés. Le tableau II ci-après rassemble les conditions de traitement et les résultats obtenus avec les deux catalyseurs. !1 TABI.EAU II Catalyseur C T C2 T2 Tenmpérature ( C) 300 350 400 300 350 Tenps de marche (h) 4,5 8,0 11,0 26,0 30,0 Conversion de CO (%) 23,0 73,9 78,6 67, 5 92,5 CO obterm (% molaire par 48,0 48,5 52,4 43,0 28,0 rapport au carbone) Hilydrocarbures obtenus (% molaire par rapport 52,0 51,5 47,6 57, 0 72,0 au carbone) Hydrocarbures gazeux 58,6 64,2 75,6 46,9 39,8 (C1 - C4) % Coupe essence (C5-C10) % 41,4 35,8 24,4 28,8 32,1 Teneur en aromatiques % 55,5 62,7 58,7 4,1 17,3 Hydrocarbures à plus de atomes de carbone 0,0 0,0 0,0 24,7 28,1 (coupe C10- en %) Ce tableau montre que seule la conmpositicn catalytique C2 conforme à l'invention permet d'obtenir une coupe hydrocarbonée ne conternant pas ou oye peu d'hydrocarbures à plus de 10 atomes en carbone, avec une cope 'essence"' ayant.e bonne aromaticité (55 à 63 % de comrPosés arCmaticues). Ce n'est pas le cas de la compositiorn témoin T2, bien que celle-ci comprenne aussi une proportion importante de zéolithe H-ZSM-5, dont les caractéristiques (acidité et réseau cristallin) favorisent l'obtention de ces résultats. La composition C2 conforme à l'invention semble avoir un.e activité plus faible que celle de la composition T2, mais on notera que cette dernière contient beaucoup plus de fer que la composition C2. L'absence quasitotale de coupe C10+, lorsque l'on utilise la composition C2, semble montrer que cette coupe est craquée en produits légers (fraction Cl-C4) sur le catalyseur au fer supporté, ce qui est typique d'un catalyseur acide. Ceci confirme donc que, dans le cas de la composition catalytique C2 de l'invention, l'acidité de la zéolithe n'est pas affectée par la présence du fer. Au contraire, dans le cas des catalyseurs au fer non supportés, le fer et le potassium ont un effet conjugué d'empoisonnement des sites acides des zéolithes H-ZSM-5. Cet exemple prouve donc qu'en utilisant conjointement en un seul lit un catalyseur zéolithique et un catalyseur à base de fer sur support d'alumine, il est possible de convertir un gaz de synthèse en un nmlange d'hydrocarbures ayant une bonne sélectivité en coupe essence, une bonne aromaticité et dépourvu de produits lourds à plus de 10 atomes de carbone. EXEMPLE 3 Cet exemple vise à comnparer les propriétés de trois compositions catalytiques, l'une, C3, conforme à l'invention, comprenant un mélange de poudres d'une zéolithe et d'un catalyseur à base de cobalt (et d'un promoteur) sur un support, une autre, C3', constituée d'un mélange de poudres d'une zéolithe et d'un catalyseur à base de cobalt (sans promoteur) sur un support, et la dernière, T3, constituée d'un catalyseur à base de cobalt supporté, utilisé 2556237: seul. Les compositions catalytiques C3, C3' et T3 ont les caractéristiques suivantes: - Catalyseur C3: ce catalyseur comprend 80 parties en poids de zéolithe H-ZSM-5, présentant un rapport Si/Al de 40, sous la forme de particules de dimensions comprises entre 0,10 mm et 0,30 mmin. Le composé à base de cobalt (20 parties en poids) sur support comprend en lui-même 5 % en poids de cobalt Co, 1 % en poids d'oxyde de thorium ThO2 et 1 % en poids d'oxyde de magnésium MgO comme promoteurs, le reste étant constitué d'alumine. - Catalyseur C3: ce catalyseur comprend 80 parties en poids de zéolithe HZSM-5, présentant un rapport Si/Al de 40, sous la forme de particules de dimensions comprises entre 0,10 et 0,30 mmn. Le composé à base de cobalt (20 parties en poids) sur support 1 5 comprend en lui-même 5 % en poids de cobalt Co, le reste étant constitué d'alumine. - Catalyseur T3: ce catalyseur est constitué d'un composé à base de cobalt sur support d'alumine, comprenant en lui-même 5 % en poids de cobalt Co, le reste étant constitué d'alumine. Ces catalyseurs ont été utilisés pour traiter un gaz de synthèse ayant les caractéristiques suivantes: - rapport H2/CO: 1,5, - vitesse spatiale horaire: 2 500 v/v/h, - pression totale: 17 bar, - pression partielle d'oxygène: 10,2 bar, - pression partielle de CO: 6,8. Ce gaz de synthèse a été mis en contact avec chacun des catalyseurs décrits ci-dessus, pendant des durées variables, à diverses températures, et les produits obtenus été analysés. Le tableau III donné ci-après rassemble les conditions de 2556237. traitement et les résultats obternus avec chacun desdits catalyseurs. TABLEAU III Catalyseur T3C3 C3 3______ _ _ _ 3 3__ Tenpérature ( C) 300 300 300 Temps de marche (h) 11 7 7 Conversion de CO (%) 58,8 64,1 62,6 _____ -- C002 obtenu (% molaire) 30,0 27 30,4 Hydrocarbures obtenus (% molaire par rapport 70,0 73 69,6 au carbone) Hydrocarbures gazeux 55,3 77,3 68,2 (C1 - C4) % Coupe essence (C5-C10o) % 32,4 22,5 30,7 Teneur en aromatiques 0,00 23,3 40,7 Hydrocarbures à plus de atomes de carbone 12,3 0,2 1,1 (coupe ClO+ en %) Cet exemple montre que seules les compositions catalytiques C3 et C3', conformes à l'invention, permettent d'obtenir une coupe hydrocarbonée "essence" ayant une bonne aromaticité. 2556237 -, t5 REEND2ICATIONS 1.- Nouvelle composition catalytique comprenant un mélange intime de poudres d'au moins un composé à base de fer ou de cobalt actif dans la synthèse de Fischer-Tropsch et d'une zéolithe, cette composition étant caractérisée en ce que ledit composé repose sur un support. 2.Composition catalytique selon la revendication 1, caractérisée en ce qu'elle comprend entre 5 et 98 % en poids de zéolithe et entre 2 et 95 % en poids de composé à base de fer ou de cobalt. 3.- Composition catalytique selon l'une des revendications 1 et 2, caractérisée en ce que la zéolithe est choisie dans le groupe comprenant les zéolithes du type ZSM-5, ZSM-11, ZSM-12, ZSM-34, ZSM-35, ZSM-38, ZSM-48, zéolithne PHI et zéolithe BETA et tout autre composé métallo-silicate cristallin microporeux. 4.- Composition catalytique selon l'une des revendications i et 2, caractérisée en ce que la zéolithe est du type ZSM-5. 5.- Composition catalytique selon l'une des revendications 1 à 4, caractérisée en ce que le support du composé est choisi dans le groupe constitué par: alumine, silice, zéolithe, argile, argile intercalée et plus généralement tous oxydes de métaux, ou un mélange de plusieurs ou de tous ces composés. 6.- Composition catalytique selon l'une des revendications 1 à , caractérisée en ce que le support est constitué d'alumine présentant une dimension moyenne de pores comprise entre 3 A et 000 A. 7.- Composition catalytique selon l'une des revendications 1 à 6, caractérisée en ce que ledit composé contient du fer ou du cobalt présent rous la forne métallique ou d'oxyde, éventuellement confoiné avec des promoteurs choisis das- le groope onné par le cuivre, le fer, l'alumine, l'oxyde de chrome, des composés alcalins ou alcalino-terreux, le ruthénium et des terres rares sous forme orydée ou réduite. 8.- Composition catalytique selon l'une des revendications 1 à 7, caractérisée en ce que ledit com.posé contient également un promoteur constitué d'oxyde de potassium K20. 9.- Application de la composition catalytique selon l'une des revendications 1 à 8, à la conversion de gaz de synthèse en un nmélange d'hydrocarbures à aromaticité élevée, par passage dudit gaz de synthèse, dans des conditions de conversion, sur un lit de ladite composition catalytique. 10.- Application selon la revendication 9, caractérisée en ce que ladite conversion est conduite à une température comprise entre et 500 C, sous une pression de 1 à 100 bar, à une vitesse spatiale horaire de 100 à 10 000 v/v/h et avec un rapport H2/CO de la charge traitée compris entre 0,5 et 3,5.